(57)【要約】  融点が２８０℃以上であるポリアミド（Ａ）、難燃剤（Ｂ）、及び芳香族ビニル系共重合体（Ｃ）を含有するポリアミド組成物であり、該芳香族ビニル系共重合体（Ｃ）が、芳香族ビニルに由来する構成単位とα，β−不飽和ジカルボン酸無水物に由来する構成単位とを含み、該芳香族ビニル系共重合体（Ｃ）のガラス転移温度が１４０℃以上であり、該芳香族ビニル系共重合体（Ｃ）の含有量が、ポリアミド（Ａ）、難燃剤（Ｂ）及び芳香族ビニル系共重合体（Ｃ）の合計含有量に対して、０．３〜２．０質量％である、ポリアミド組成物、及び該ポリアミド組成物からなる成形品である。【特許請求の範囲】
【請求項１】
融点が２８０℃以上であるポリアミド（Ａ）、難燃剤（Ｂ）、及び芳香族ビニル系共重合体（Ｃ）を含有するポリアミド組成物であり、
該芳香族ビニル系共重合体（Ｃ）が、芳香族ビニルに由来する構成単位とα，β−不飽和ジカルボン酸無水物に由来する構成単位とを含み、該芳香族ビニル系共重合体（Ｃ）のガラス転移温度が１４０℃以上であり、
該芳香族ビニル系共重合体（Ｃ）の含有量が、ポリアミド（Ａ）、難燃剤（Ｂ）及び芳香族ビニル系共重合体（Ｃ）の合計含有量に対して、０．３〜２．０質量％である、ポリアミド組成物。
【請求項２】
ポリアミド（Ａ）が半芳香族ポリアミドである、請求項１に記載のポリアミド組成物。
【請求項３】
前記半芳香族ポリアミドにおいて、該半芳香族ポリアミドを構成するジカルボン酸に由来する構成単位のうちの５０モル％超が芳香族ジカルボン酸に由来する構成単位であり、かつ該半芳香族ポリアミドを構成するジアミンに由来する構成単位のうちの５０モル％超が炭素数４〜１８の脂肪族ジアミンに由来する構成単位である、請求項２に記載のポリアミド組成物。
【請求項４】
前記脂肪族ジアミンが、１，６−ヘキサンジアミン、１，９−ノナンジアミン、２−メチル−１，８−オクタンジアミン、及び１，１０−デカンジアミンからなる群より選ばれる少なくとも１種である、請求項３に記載のポリアミド組成物。
【請求項５】
難燃剤（Ｂ）が臭素系難燃剤である、請求項１〜４のいずれか１項に記載のポリアミド組成物。
【請求項６】
前記芳香族ビニルに由来する構成単位が、スチレン及びα−メチルスチレンからなる群より選ばれる少なくとも１種、に由来する構成単位を含む、請求項１〜５のいずれか１項に記載のポリアミド組成物。
【請求項７】
前記α，β−不飽和ジカルボン酸無水物が、無水マレイン酸及び炭素数１以上３以下のアルキル基を有するモノアルキル無水マレイン酸からなる群より選ばれる少なくとも一種である、請求項１〜６のいずれか１項に記載のポリアミド組成物。
【請求項８】
芳香族ビニル系共重合体（Ｃ）中のα，β−不飽和ジカルボン酸無水物に由来する構成単位の含有量が１８〜５０質量％である、請求項１〜７のいずれか１項に記載のポリアミド組成物。
【請求項９】
芳香族ビニル系共重合体（Ｃ）の重量平均分子量（Ｍｗ）が１０，０００〜５００，０００である、請求項１〜８のいずれか１項に記載のポリアミド組成物。
【請求項１０】
更に充填剤（Ｄ）を含有する、請求項１〜９のいずれか１項に記載のポリアミド組成物。
【請求項１１】
前記ポリアミド組成物が、ポリアミド（Ａ）、難燃剤（Ｂ）、及び芳香族ビニル系共重合体（Ｃ）を、溶融混錬して得られる請求項１〜９いずれか１項に記載のポリアミド組成物。
【請求項１２】
前記ポリアミド組成物が、ポリアミド（Ａ）、難燃剤（Ｂ）、芳香族ビニル系共重合体（Ｃ）、及び前記充填剤（Ｄ）を、溶融混錬して得られる請求項１０に記載のポリアミド組成物
【請求項１３】
請求項１〜１２のいずれか１項に記載のポリアミド組成物からなる成形品。
【発明の詳細な説明】
【技術分野】
【０００１】
本発明は、ポリアミド組成物及び該ポリアミド組成物からなる成形品に関する。
【背景技術】
【０００２】
ポリアミドは、機械的特性、成形性等に優れることから、電気電子部品、自動車部品、機械部品、産業部品、繊維、フィルム、シート等の様々な用途で使用されている。特に電気電子部品用途においては、ＵＬ−９４規格に基づく高度な難燃性が要求されることから、種々の難燃剤によるポリアミド組成物の難燃化の方法が提案されている。【０００３】
例えば、特許文献１では、特定のポリアミド、特定のガラス繊維及び臭素系難燃剤を含有するポリアミド組成物が提案され、流動性等に優れることが記載されている。
また、特許文献２〜３では、末端アミノ基比率又は末端カルボキシル基比率が特定の範囲にあるポリアミド、臭素化ポリスチレン、及び芳香族ビニル化合物とα，β不飽和ジカルボン酸無水物の共重合体を含む難燃性ポリアミド樹脂組成物が提案され、薄肉での難燃性、押出加工性、成型加工性等に優れることが記載されている。
また、特許文献４では、融点が特定の範囲であるポリアミド、難燃剤、及び滴下防止剤を含有してなるポリアミド組成物において、前記滴下防止剤として、フッ素樹脂と、アイオノマーおよび変性芳香族ビニル系重合体からなる群から選ばれる少なくとも１種の重合体とを、特定の範囲の質量比で用いる、ポリアミド組成物が提案され、薄肉部を有する電子部品を成形するための材料として好適な難燃性、耐熱性、成形性（流動性）等に優れることが記載されている。
【先行技術文献】
【特許文献】
【０００４】
【特許文献１】特開２００３−８２２２８号公報
【特許文献２】特開２００７−２９１２４９号公報
【特許文献３】特開２００７−２９１２５０号公報
【特許文献４】国際公開第２００９／０１７０４３号
【発明の概要】
【発明が解決しようとする課題】
【０００５】
ここで、電気電子部品に関して、その実装において、製品サイズの小型化、軽量化に伴う部品の小型化、薄肉化に伴い、薄肉でのより高度な難燃性が求められている。また、近年の表面実装技術（ＳＭＴ）の進歩に伴うリフローハンダ耐熱性を必要とする電気電子部品や、耐熱性への要求が高まる自動車部品等においては、ポリアミド組成物の耐熱性及び成形性の更なる向上が求められている。しかしながら、特許文献１〜３の技術では、薄肉での高度な難燃性、耐熱性及び成形性において十分に満足できるものではない。また、特許文献４の技術では、難燃性、耐熱性、成形性等が改善されるものの、更なる性能の向上が望まれている。【０００６】
以上の事情を鑑み、本発明は、薄肉での高度な難燃性を有し、かつ優れた耐熱性及び成形性を有するポリアミド組成物及び該ポリアミド組成物からなる成形品を提供することを目的とする。
【課題を解決するための手段】
【０００７】
本発明者らは、特定のポリアミド、難燃剤、及び芳香族ビニル系共重合体を含有し、該芳香族ビニル系共重合体が特定の構成単位を含み、該芳香族ビニル系共重合体のガラス転移温度が特定の範囲であり、該芳香族ビニル系共重合体を特定の割合で含有するポリアミド組成物により、上記課題を解決できることを見出し、当該知見に基づいてさらに検討を重ねて本発明を完成させた。
すなわち本発明は、下記［１］〜［１３］に関する。
［１］  融点が２８０℃以上であるポリアミド（Ａ）、難燃剤（Ｂ）、及び芳香族ビニル系共重合体（Ｃ）を含有するポリアミド組成物であり、
該芳香族ビニル系共重合体（Ｃ）が、芳香族ビニルに由来する構成単位とα，β−不飽和ジカルボン酸無水物に由来する構成単位とを含み、該芳香族ビニル系共重合体（Ｃ）のガラス転移温度が１４０℃以上であり、
該芳香族ビニル系共重合体（Ｃ）の含有量が、ポリアミド（Ａ）、難燃剤（Ｂ）及び芳香族ビニル系共重合体（Ｃ）の合計含有量に対して、０．３〜２．０質量％である、ポリアミド組成物。
［２］  ポリアミド（Ａ）が半芳香族ポリアミドである、［１］のポリアミド組成物。
［３］  前記半芳香族ポリアミドにおいて、該半芳香族ポリアミドを構成するジカルボン酸に由来する構成単位のうちの５０モル％超が芳香族ジカルボン酸に由来する構成単位であり、かつ該半芳香族ポリアミドを構成するジアミンに由来する構成単位のうちの５０モル％超が炭素数４〜１８の脂肪族ジアミンに由来する構成単位である、［２］のポリアミド組成物。
［４］  前記脂肪族ジアミンが、１，６−ヘキサンジアミン、１，９−ノナンジアミン、２−メチル−１，８−オクタンジアミン、及び１，１０−デカンジアミンからなる群より選ばれる少なくとも１種である、［３］のポリアミド組成物。
［５］  難燃剤（Ｂ）が臭素系難燃剤である、［１］〜［４］のいずれかのポリアミド組成物。
［６］  前記芳香族ビニルに由来する構成単位が、スチレン及びα−メチルスチレンからなる群より選ばれる少なくとも１種、に由来する構成単位を含む、［１］〜［５］のいずれかのポリアミド組成物。
［７］  前記α，β−不飽和ジカルボン酸無水物が、無水マレイン酸及び炭素数１以上３以下のアルキル基を有するモノアルキル無水マレイン酸からなる群より選ばれる少なくとも一種である、［１］〜［６］のいずれかのポリアミド組成物。
［８］  芳香族ビニル系共重合体（Ｃ）中のα，β−不飽和ジカルボン酸無水物に由来する構成単位の含有量が１８〜５０質量％である、［１］〜［７］のいずれかのポリアミド組成物。
［９］  芳香族ビニル系共重合体（Ｃ）の重量平均分子量（Ｍｗ）が１０，０００〜５００，０００である、［１］〜［８］のいずれかのポリアミド組成物。
［１０］  更に充填剤（Ｄ）を含有する、［１］〜［９］のいずれかのポリアミド組成物。
［１１］  前記ポリアミド組成物が、ポリアミド（Ａ）、難燃剤（Ｂ）、及び芳香族ビニル系共重合体（Ｃ）を、溶融混錬して得られる［１］〜［９］のいずれかのポリアミド組成物。
［１２］  前記ポリアミド組成物が、ポリアミド（Ａ）、難燃剤（Ｂ）、芳香族ビニル系共重合体（Ｃ）、及び充填剤（Ｄ）を、溶融混錬して得られる［１０］のポリアミド組成物
［１３］  ［１］〜［１２］のいずれかのポリアミド組成物からなる成形品。
【発明の効果】
【０００８】
本発明によれば、薄肉での高度な難燃性を有し、かつ優れた耐熱性及び成形性を有するポリアミド組成物及び該ポリアミド組成物からなる成形品を提供することができる。
【発明を実施するための形態】
【０００９】
［ポリアミド組成物］
本発明のポリアミド組成物は、融点が２８０℃以上であるポリアミド（Ａ）（以下、単に「ポリアミド（Ａ）」とも称する）、難燃剤（Ｂ）、及び芳香族ビニル系共重合体（Ｃ）（以下、「共重合体（Ｃ）」とも称する）を含有する。そして、共重合体（Ｃ）は、芳香族ビニルに由来する構成単位とα，β−不飽和ジカルボン酸無水物に由来する構成単位とを含み、共重合体（Ｃ）のガラス転移温度が１４０℃以上であり、共重合体（Ｃ）の含有量が、ポリアミド（Ａ）、難燃剤（Ｂ）及び共重合体（Ｃ）の合計含有量に対して、０．３〜２．０質量％である。
【００１０】
本発明のポリアミド組成物は、特定の融点を有するポリアミド（Ａ）、難燃剤（Ｂ）、及び特定の芳香族ビニル系共重合体（Ｃ）を含有し、該芳香族ビニル系共重合体を特定の割合で含有することにより、薄肉での高度な難燃性を有し、かつ優れた耐熱性及び成形性を有する。この理由については定かではないが、以下のように推察される。
本発明に係るポリアミド（Ａ）の融点が２８０℃以上であり、共重合体（Ｃ）のガラス転移温度が１４０℃以上であるため耐熱性が向上する。また、共重合体（Ｃ）中のα，β−不飽和ジカルボン酸無水物単位がポリアミド（Ａ）のカルボキシル基末端又はアミノ基末端と反応することにより、ポリアミド組成物が高粘度化され、溶融張力が向上し、ドリップの抑制につながっていると考えられる。更に該反応によりカルボキシル基末端量が低減されるため、高温下におけるポリアミド（Ａ）の分解も抑制される。その結果、薄肉での難燃性を向上させることができると考えられる。また、ポリアミド組成物中の共重合体（Ｃ）の含有量を特定の割合とすることにより、ポリアミド組成物の粘度が高くなり過ぎず、薄肉での高度な難燃性と優れた成形性とを両立できると考えられる。
【００１１】
＜ポリアミド（Ａ）＞
本発明のポリアミド組成物は、融点が２８０℃以上であるポリアミド（Ａ）を含有する。
ポリアミド（Ａ）としては、ジカルボン酸とジアミンとの縮重合物、環状ラクタムの開環重合物、アミノカルボン酸の縮重合物などが挙げられる。
なお、本明細書において、「〜単位」（ここで「〜」は単量体を示す）とは「〜に由来する構成単位」を意味し、例えば「ジカルボン酸単位」とは「ジカルボン酸に由来する構成単位」を意味し、「ジアミン単位」とは「ジアミンに由来する構成単位」を意味する。
【００１２】
前記ジカルボン酸としては、例えばマロン酸、コハク酸、グルタル酸、アジピン酸、ピメリン酸、スベリン酸、アゼライン酸、セバシン酸、ウンデカン二酸、ドデカン二酸、ジメチルマロン酸、２，２−ジエチルコハク酸、２，２−ジメチルグルタル酸、２−メチルアジピン酸、トリメチルアジピン酸等の脂肪族ジカルボン酸；１，３−シクロペンタンジカルボン酸、１，３−シクロヘキサンジカルボン酸、１，４−シクロヘキサンジカルボン酸、シクロヘプタンジカルボン酸、シクロオクタンジカルボン酸、シクロデカンジカルボン酸等の脂環式ジカルボン酸；テレフタル酸、イソフタル酸、フタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、ジフェニルメタン−４，４’−ジカルボン酸、ジフェニルスルホン−４，４’−ジカルボン酸、４，４’−ビフェニルジカルボン酸等の芳香族ジカルボン酸などが挙げられる。これらのジカルボン酸は１種を単独で使用することもできるし、２種以上を併用することもできる。
ポリアミド（Ａ）は、本発明の効果を損なわない範囲内において、さらにトリメリット酸、トリメシン酸、ピロメリット酸などの３価以上の多価カルボン酸由来の構成単位を溶融成形が可能な範囲で含んでもよい。
【００１３】
前記ジアミンとしては、脂肪族ジアミン、脂環式ジアミン、芳香族ジアミンなどが挙げられる。脂肪族ジアミンとしては、エチレンジアミン、１，２−プロパンジアミン、１，３−プロパンジアミン、１，４−ブタンジアミン、１，５−ペンタンジアミン、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミン等の直鎖状脂肪族ジアミン；１−ブチル−１，２−エタンジアミン、１，１−ジメチル−１，４−ブタンジアミン、１−エチル−１，４−ブタンジアミン、１，２−ジメチル−１，４−ブタンジアミン、１，３−ジメチル−１，４−ブタンジアミン、１，４−ジメチル−１，４−ブタンジアミン、２，３−ジメチル−１，４−ブタンジアミン、２−メチル−１，５−ペンタンジアミン、３−メチル−１，５−ペンタンジアミン、２，５−ジメチル−１，６−ヘキサンジアミン、２，４−ジメチル−１，６−ヘキサンジアミン、３，３−ジメチル−１，６−ヘキサンジアミン、２，２−ジメチル−１，６−ヘキサンジアミン、２，２，４−トリメチル−１，６−ヘキサンジアミン、２，４，４−トリメチル−１，６−ヘキサンジアミン、２，４−ジエチル−１，６−ヘキサンジアミン、２，２−ジメチル−１，７−ヘプタンジアミン、２，３−ジメチル−１，７−ヘプタンジアミン、２，４−ジメチル−１，７−ヘプタンジアミン、２，５−ジメチル−１，７−ヘプタンジアミン、２−メチル−１，８−オクタンジアミン、３−メチル−１，８−オクタンジアミン、４−メチル−１，８−オクタンジアミン、１，３−ジメチル−１，８−オクタンジアミン、１，４−ジメチル−１，８−オクタンジアミン、２，４−ジメチル−１，８−オクタンジアミン、３，４−ジメチル−１，８−オクタンジアミン、４，５−ジメチル−１，８−オクタンジアミン、２，２−ジメチル−１，８−オクタンジアミン、３，３−ジメチル−１，８−オクタンジアミン、４，４−ジメチル−１，８−オクタンジアミン、５−メチル−１，９−ノナンジアミン等の分岐鎖状脂肪族ジアミンなどが挙げられる。
【００１４】
脂環式ジアミンとしては、シクロヘキサンジアミン、メチルシクロヘキサンジアミン、イソホロンジアミン、ノルボルナンジメチルアミン、トリシクロデカンジメチルアミンなどが挙げられる。
芳香族ジアミンとしては、ｐ−フェニレンジアミン、ｍ−フェニレンジアミン、ｐ−キシリレンジアミン、ｍ−キシリレンジアミン、４，４’−ジアミノジフェニルメタン、４，４’−ジアミノジフェニルスルホン、４，４’−ジアミノジフェニルエーテルなどが挙げられる。
これらのジアミンは、１種を単独で使用することもできるし、２種以上を併用することもできる。
ポリアミド（Ａ）は、本発明の効果を損なわない範囲内において、さらにビス（ヘキサメチレン）トリアミンなどの３価以上の多価アミン由来の構成単位を溶融成形が可能な範囲で含んでもよい。
【００１５】
前記環状ラクタムとしては、アセトラクタム、プロピオラクタム、ブチロラクタム、バレロラクタム、カプロラクタム、エナントラクタム、カプリロラクタム、ペラルゴラクタム、カプリノラクタム、ラウロラクタムなどが挙げられる。
前記アミノカルボン酸としては、アミノプロピオン酸、アミノ酪酸、アミノバレリアン酸、アミノカプロン酸、アミノエナント酸、アミノカプリル酸、アミノペラルゴン酸、アミノカプリン酸、アミノラウリン酸などが挙げられる。
【００１６】
ポリアミド（Ａ）は、前記のジカルボン酸、ジアミン、環状ラクタム、アミノカルボン酸、３価以上の多価カルボン酸、３価以上の多価アミンなどの単量体を、融点が２８０℃以上となるように適宜組み合わせて、脂肪族ポリアミド、全芳香族ポリアミド又は半芳香族ポリアミドとして用いることが好ましい。
なお、本発明において「全芳香族ポリアミド」とは、該ポリアミドを構成するジカルボン酸単位のうちの５０モル％超が芳香族ジカルボン酸単位であり、かつ該ポリアミドを構成するジアミン単位のうちの５０モル％超が芳香族ジアミン単位であるポリアミドをいう。
また、本発明において「半芳香族ポリアミド」とは、該ポリアミドを構成するジカルボン酸単位のうちの５０モル％超が芳香族ジカルボン酸単位であり、かつ該ポリアミドを構成するジアミン単位のうちの５０モル％超が脂肪族ジアミン単位であるポリアミド、又は該ポリアミドを構成するジカルボン酸単位のうちの５０モル％超が脂肪族ジカルボン酸単位であり、かつ該ポリアミドを構成するジアミン単位のうちの５０モル％超が芳香族ジアミン単位であるポリアミドをいう。
これらの中でも、薄肉での難燃性、耐熱性及び成形性の観点から、脂肪族ポリアミド及び半芳香族ポリアミドからなる群より選ばれる少なくとも１種が好ましく、半芳香族ポリアミドがより好ましい。
【００１７】
前記脂肪族ポリアミドとしては、前記環状ラクタムの開環重合物、前記アミノカルボン酸の縮重合物、又は前記脂肪族ジカルボン酸と前記脂肪族ジアミンとの縮重合物などが挙げられ、中でも、薄肉での難燃性、耐熱性及び成形性の観点から、前記脂肪族ジカルボン酸と前記脂肪族ジアミンとの縮重合物が好ましく、製造容易性の観点から、ポリアミド４６がより好ましい。
【００１８】
前記半芳香族ポリアミドとしては、薄肉での難燃性、耐熱性及び成形性の観点から、該半芳香族ポリアミドを構成するジカルボン酸単位のうちの５０モル％超が芳香族ジカルボン酸単位であり、かつ該半芳香族ポリアミドを構成するジアミン単位のうちの５０モル％超が脂肪族ジアミン単位であるものが好ましい。
【００１９】
前記半芳香族ポリアミドを構成する芳香族ジカルボン酸としては、前述の芳香族ジカルボン酸が挙げられる。中でもフタル酸、イソフタル酸、テレフタル酸が好ましく、イソフタル酸、テレフタル酸がより好ましく、テレフタル酸がさらに好ましい。前記半芳香族ポリアミドを構成する全ジカルボン酸単位中の芳香族ジカルボン酸単位の含有量は、耐熱性の観点から、好ましくは６０モル％以上、より好ましくは７０モル％以上、さらに好ましくは８０モル％以上、よりさらに好ましくは９０モル％以上であり、そして、１００モル％以下である。
前記半芳香族ポリアミドは、芳香族ジカルボン酸単位以外の他のジカルボン酸単位を含んでもよい。かかる他のジカルボン酸としては、前述の脂肪族ジカルボン酸、脂環式ジカルボン酸が挙げられる。前記半芳香族ポリアミドを構成する全ジカルボン酸単位中の他のジカルボン酸単位の含有量は、好ましくは４０モル％以下、より好ましくは３０モル％以下、さらに好ましくは２０モル％以下、よりさらに好ましくは１０モル％以下である。
【００２０】
前記半芳香族ポリアミドを構成する脂肪族ジアミンとしては、前述の脂肪族ジアミンが挙げられる。該脂肪族ジアミンの炭素数は、耐熱性、低吸水性などの諸物性に優れる観点から、好ましくは４以上、より好ましくは６以上、さらに好ましくは８以上であり、また、好ましくは１８以下、より好ましくは１２以下である。
前記脂肪族ジアミンとしては、耐熱性、低吸水性などの諸物性に優れる観点から、１，６−ヘキサンジアミン、１，９−ノナンジアミン、２−メチル−１，８−オクタンジアミン、及び１，１０−デカンジアミンからなる群より選ばれる少なくとも１種が好ましく、１，９−ノナンジアミン及び２−メチル−１，８−オクタンジアミンからなる群より選ばれる少なくとも１種がより好ましく、１，９−ノナンジアミンと２−メチル−１，８−オクタンジアミンとの併用がさらに好ましい。
前記半芳香族ポリアミドを構成する全ジアミン単位中の脂肪族ジアミン単位の含有量は、好ましくは６０モル％以上、より好ましくは７０モル％以上、さらに好ましくは８０モル％以上、よりさらに好ましくは９０モル％以上であり、そして、１００モル％以下である。
前記半芳香族ポリアミドは、脂肪族ジアミン単位以外の他のジアミン単位を含んでもよい。かかる他のジアミンとしては、前述の芳香族ジアミン、脂環式ジアミンが挙げられる。前記半芳香族ポリアミドを構成する全ジアミン単位中の他のジアミン単位の含有量は、好ましくは４０モル％以下、より好ましくは３０モル％以下、さらに好ましくは２０モル％以下、よりさらに好ましくは１０モル％以下である。
【００２１】
前記脂肪族ジアミンとして、１，９−ノナンジアミンと２−メチル−１，８−オクタンジアミンとを併用する場合には、耐熱性の観点から、１，９−ノナンジアミンと２−メチル−１，８−オクタンジアミンとのモル比（１，９−ノナンジアミン／２−メチル−１，８−オクタンジアミン）は、９５／５〜４０／６０の範囲が好ましく、９０／１０〜５０／５０の範囲がより好ましく、９０／１０〜６０／４０の範囲がさらに好ましい。
【００２２】
また、前記半芳香族ポリアミドは環状ラクタム及び／又はアミノカルボン酸に由来する構成単位を含んでもよい。これらの構成単位としては、例えば、カプロラクタム、ラウロラクタム等の環状ラクタム；１１−アミノウンデカン酸、１２−アミノドデカン酸等のアミノカルボン酸などに由来する構成単位を挙げることができる。前記半芳香族ポリアミド中の環状ラクタム単位及びアミノカルボン酸単位の合計の含有量は、該半芳香族ポリアミドを構成するジカルボン酸単位とジアミン単位の合計１００モル％に対して、４０モル％以下が好ましく、２０モル％以下がより好ましい。
【００２３】
前記半芳香族ポリアミドとしては、具体的には、ポリテトラメチレンテレフタルアミド（ポリアミド４Ｔ）、ポリヘキサメチレンテレフタルアミド（ポリアミド６Ｔ）、ポリノナメチレンテレフタルアミド（ポリアミド９Ｔ）、ポリデカメチレンテレフタルアミド（ポリアミド１０Ｔ）、ポリヘキサメチレンイソフタルアミド（ポリアミド６Ｉ）、ポリアミド６Ｉとポリアミド６Ｔとの共重合体（ポリアミド６Ｉ／６Ｔ）、及びポリアミド６Ｔとポリウンデカンアミド（ポリアミド１１）との共重合体（ポリアミド６Ｔ／１１）などが挙げられる。中でも、ポリアミド４Ｔ、ポリアミド６Ｔ、ポリアミド９Ｔ及びポリアミド１０Ｔからなる群より選ばれる少なくとも１種が好ましく、ポリアミド９Ｔ及びポリアミド１０Ｔからなる群より選ばれる少なくとも１種がより好ましく、ポリアミド９Ｔがさらに好ましい。
【００２４】
本発明に用いられるポリアミド（Ａ）は、その分子鎖の末端基の１０％以上が末端封止剤により封止されていることが好ましい。分子鎖の末端基が末端封止剤により封止されている割合（末端封止率）は、２０％以上であることがより好ましい。
末端封止剤としては、ポリアミド末端のアミノ基又はカルボキシル基との反応性を有する単官能性の化合物を用いることができ、反応性及び封止末端の安定性などの観点から、モノカルボン酸又はモノアミンが好ましく、取扱いの容易さなどの点から、モノカルボン酸がより好ましい。その他、モノイソシアネート、モノ酸ハロゲン化物、モノエステル類、モノアルコール類などを末端封止剤として使用することもできる。
【００２５】
末端封止剤として使用されるモノカルボン酸としては、アミノ基との反応性を有するものを用いることができ、例えば、酢酸、プロピオン酸、酪酸、吉草酸、カプロン酸、カプリル酸、ラウリン酸、トリデカン酸、ミリスチン酸、パルミチン酸、ステアリン酸、ピバリン酸、イソ酪酸等の脂肪族モノカルボン酸；シクロヘキサンカルボン酸等の脂環式モノカルボン酸；安息香酸、トルイル酸、α−ナフタレンカルボン酸、β−ナフタレンカルボン酸、メチルナフタレンカルボン酸、フェニル酢酸等の芳香族モノカルボン酸；これらの任意の混合物などを挙げることができる。中でも、反応性、封止末端の安定性、価格などの観点から、酢酸、プロピオン酸、酪酸、吉草酸、カプロン酸、カプリル酸、ラウリン酸、トリデカン酸、ミリスチン酸、パルミチン酸、ステアリン酸、安息香酸が好ましい。
【００２６】
末端封止剤として使用されるモノアミンとしては、カルボキシル基との反応性を有するものを用いることができ、例えば、メチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン、ジブチルアミン等の脂肪族モノアミン；シクロヘキシルアミン、ジシクロヘキシルアミン等の脂環式モノアミン；アニリン、トルイジン、ジフェニルアミン、ナフチルアミン等の芳香族モノアミン；これらの任意の混合物などを挙げることができる。中でも、反応性、沸点、封止末端の安定性、価格などの観点から、ブチルアミン、ヘキシルアミン、オクチルアミン、デシルアミン、ステアリルアミン、シクロヘキシルアミン、アニリンが好ましい。
【００２７】
ポリアミド（Ａ）の末端封止率は、ポリアミド（Ａ）に存在しているカルボキシル基末端、アミノ基末端及び末端封止剤によって封止された末端基の数をそれぞれ測定し、下記の式（１）に従って求められる。各末端基の数は、精度、簡便さの観点から、１Ｈ−ＮＭＲにより各末端基に対応する特性シグナルの積分値より求めることが好ましい。
末端封止率（％）＝〔（Ｔ−Ｓ）／Ｔ〕×１００      （１）
［式中、Ｔはポリアミド（Ａ）の分子鎖の末端基の総数（これは通常、ポリアミド分子の数の２倍に等しい）を表し、Ｓは封止されずに残ったカルボキシル基末端及びアミノ基末端の合計数を表す。］
【００２８】
本発明に用いられるポリアミド（Ａ）は、結晶性ポリアミドを製造する方法として知られている任意の方法を用いて製造することができる。例えば、酸クロライドの形としたジカルボン酸とジアミンとを原料とする溶液重合法又は界面重合法、ジカルボン酸とジアミンを原料とする溶融重合法、固相重合法、溶融押出重合法などの方法により製造することができる。
【００２９】
ポリアミド（Ａ）は、例えば、最初にジアミン、ジカルボン酸、及び必要に応じて触媒や末端封止剤を一括して添加してナイロン塩を製造した後、２００〜２５０℃の温度において加熱重合してプレポリマーとし、さらに固相重合するか、あるいは溶融押出機を用いて重合することにより製造することができる。重合の最終段階を固相重合により行う場合、減圧下又は不活性ガス流動下に行うのが好ましく、重合温度が２００〜２８０℃の範囲内であれば、重合速度が大きく、生産性に優れ、着色やゲル化を有効に抑制することができる。重合の最終段階を溶融押出機により行う場合の重合温度としては、３７０℃以下であるのが好ましく、かかる条件で重合すると、分解がほとんどなく、劣化の少ないポリアミド（Ａ）が得られる。
【００３０】
ポリアミド（Ａ）を製造するに際して使用することができる触媒としては、例えば、リン酸、亜リン酸、次亜リン酸、それらの塩又はエステルが挙げられる。上記の塩又はエステルとしては、リン酸、亜リン酸又は次亜リン酸と、カリウム、ナトリウム、マグネシウム、バナジウム、カルシウム、亜鉛、コバルト、マンガン、錫、タングステン、ゲルマニウム、チタン、アンチモン等の金属との塩；リン酸、亜リン酸又は次亜リン酸のアンモニウム塩；リン酸、亜リン酸又は次亜リン酸のエチルエステル、イソプロピルエステル、ブチルエステル、ヘキシルエステル、イソデシルエステル、オクタデシルエステル、デシルエステル、ステアリルエステル、フェニルエステルなどが挙げられる。中でも、次亜リン酸ナトリウム一水和物又は亜リン酸が好ましい。
【００３１】
ポリアミド（Ａ）は、濃硫酸を溶媒として用いて３０℃の条件下で測定した極限粘度［η］が、好ましくは０．６０〜１．２ｄｌ／ｇ、より好ましくは０．６５〜１．１ｄｌ／ｇである。極限粘度［η］が０．６０ｄｌ／ｇ以上のポリアミド（Ａ）を使用すれば、得られる成形品の機械的特性が良好になる。また極限粘度［η］が１．２ｄｌ／ｇ以下のポリアミド（Ａ）を使用すれば、成形性がより向上する。
ポリアミド（Ａ）の極限粘度［η］は、実施例に記載の方法により測定される。
【００３２】
ポリアミド（Ａ）の融点は、耐熱性の観点の他、本発明の効果がより顕著に奏されることなどから、２８０℃以上であり、好ましくは２９０℃以上、より好ましくは３００℃以上であり、そして、溶融成形する際のポリアミドの熱分解等を抑制する観点から、好ましくは３５０℃以下、より好ましくは３４０℃以下、さらに好ましくは３３０℃以下である。
ポリアミド（Ａ）の融点は、実施例に記載の方法により測定される。
【００３３】
＜難燃剤（Ｂ）＞
本発明のポリアミド組成物は、難燃剤（Ｂ）を含有する。
難燃剤（Ｂ）としては、リン系難燃剤；臭素系難燃剤、塩素系難燃剤等のハロゲン系難燃剤などが挙げられる。
リン系難燃剤としては、赤リン；トリメチルホスフェート、トリエチルホスフェート等の脂肪族リン酸エステル；トリフェニルホスフェート、トリクレジルホスフェート、トリキシレニルホスフェート、クレジルジフェニルホスフェート、クレジルジ２，６−キシレニルホスフェート、トリス（ｔ−ブチル化フェニル）ホスフェート、トリス（ｉ−プロピル化フェニル）ホスフェート、２−エチルヘキシルジフェニルホスフェート等の芳香族リン酸エステル；トリス（ジクロロプロピル）ホスフェート、トリス（β−クロロプロピル）ホスフェート、トリス（クロロエチル）ホスフェート、トリス（トリブロモネオペンチル）ホスフェート等の含ハロゲンリン酸エステル；１，３−フェニレンビス（ジフェニルホスフェート）、１，３−フェニレンビス（ジキシレニル）ホスフェート、ビスフェノールＡビス（ジフェニルホスフェート）等の芳香族縮合リン酸エステル；２，２−ビス（クロロメチル）トリメチレンビス（ビス（２−クロロエチル）ホスフェート）、ポリオキシアルキレンビスジクロロアルキルホスフェート等の含ハロゲン系縮合リン酸エステル；リン酸アミド；ポリリン酸アンモニウム、ポリリン酸メラミン等のリン酸塩；ホスファゼン化合物などが挙げられる。
【００３４】
塩素系難燃剤としては、塩素化パラフィン、塩素化ポリエチレン、ドデカクロロペンタシクロオクタデカ−７，１５−ジエン（オキシデンタルケミカル社製、商品名「デクロランプラス２５」）、無水ヘット酸などが挙げられる。
臭素系難燃剤としては、臭素化ポリスチレン（ポリ臭素化スチレンであってもよい）；臭素化ポリフェニレンオキシド；臭素化ビスフェノール型エポキシ系重合体；臭素化スチレン−無水マレイン酸重合体；臭素化エポキシ樹脂；臭素化フェノキシ樹脂；ポリペンタブロモベンジルアクリレート等の臭素化ポリベンジル（メタ）アクリレート；ビス（ペンタブロモフェニル）エタン、１，２−ビス（２，４，６−トリブロモフェノキシ）エタン、２，４，６−トリス（２，４，６−トリブロモフェノキシ）−１，３，５−トリアジン、２，６−ジブロモフェノール、２，４−ジブロモフェノール、ポリブロモフェニルインダン等の臭素含有多環化合物；テトラブロモビスフェノールＡ、テトラブロモビスフェノールＡ−ビス（ジブロモプロピルエーテル）、テトラブロモビスフェノールＡ−ビス（アリールエーテル）、テトラブロモビスフェノールＡポリカーボネート、テトラブロモビスフェノールＡエポキシオリゴマー等のテトラブロモビスフェノールＡ及びその誘導体；テトラブロモビスフェノールＳ、テトラブロモビスフェノールＳ−ビス（ジブロモプロピルエーテル）等のテトラブロモビスフェノールＳ及びその誘導体；デカブロモジフェニルエーテル、オクタブロモジフェニルエーテル等のポリ臭素化ジフェニルエーテル；デカブロモビフェニル等のポリ臭素化ビフェニル；臭素化ポリカーボネート；ヘキサブロモシクロドデカン等の臭素含有環状脂肪族化合物；臭素化架橋芳香族重合体；テトラブロモ無水フタル酸、Ｎ，Ｎ−エチレンビス（テトラブロモフタル）イミド等の臭素含有フタル酸化合物；トリス（ペンタブロモベンジル）イソシアヌレート、トリス（ジブロモプロピル）イソシアヌレート等の臭素含有イソシアヌル酸化合物などが挙げられる。これらの難燃剤は、１種を単独で使用することもできるし、２種以上を併用することもできる。臭素系難燃剤における臭素原子の含有量は１５〜８７質量％であることが好ましい。
【００３５】
難燃剤（Ｂ）は、薄肉での難燃性、耐熱性及び成形性の観点から、リン系難燃剤及び臭素系難燃剤からなる群より選ばれる少なくとも１種が好ましく、臭素系難燃剤がより好ましい。
臭素系難燃剤としては、臭素化ポリスチレン、臭素化ポリフェニレンオキシド、臭素化エポキシ樹脂、臭素化ポリベンジル（メタ）アクリレート、臭素含有多環化合物、テトラブロモビスフェノールＡ及びその誘導体、テトラブロモビスフェノールＳ及びその誘導体、ポリ臭素化ジフェニルエーテル、臭素含有環状脂肪族化合物、臭素含有フタル酸化合物、並びに臭素含有イソシアヌル酸化合物からなる群より選ばれる少なくとも１種が好ましく、臭素化ポリスチレン、臭素化ポリフェニレンオキシド、臭素化エポキシ樹脂、ポリペンタブロモベンジルアクリレート、ビス（ペンタブロモフェニル）エタン、２，４，６−トリス（２，４，６−トリブロモフェノキシ）−１，３，５−トリアジン、ポリブロモフェニルインダン、テトラブロモビスフェノールＡ−ビス（ジブロモプロピルエーテル）、テトラブロモビスフェノールＡポリカーボネート、テトラブロモビスフェノールＳ−ビス（ジブロモプロピルエーテル）、デカブロモジフェニルエーテル、ヘキサブロモシクロドデカン、Ｎ，Ｎ−エチレンビス（テトラブロモフタル）イミド、及びトリス（ジブロモプロピル）イソシアヌレートからなる群より選ばれる少なくとも１種がより好ましい。中でも高温での成形にも耐えうる観点から、臭素化ポリスチレン、臭素化エポキシ樹脂及びＮ，Ｎ−エチレンビス（テトラブロモフタル）イミドからなる群より選ばれる少なくとも１種がさらに好ましく、臭素化ポリスチレンがよりさらに好ましい。
臭素化ポリスチレンの製造方法に特に制限はなく、例えば、スチレンを重合してポリスチレンを製造した後、ポリスチレンのベンゼン環を臭素化する方法や、臭素化スチレン（ブロモスチレン、ジブロモスチレン、トリブロモスチレン等）を重合する方法などにより製造することができる。
臭素化ポリスチレン中の臭素原子の含有量は５５〜７５質量％が好ましい。臭素原子の含有量が５５質量％以上であると、難燃化に必要な臭素量を満足させるための臭素化ポリスチレンの含有量を低減し、機械的特性、耐熱性を低下せずに、薄肉での高度な難燃性を付与することができる。また、臭素原子の含有量が７５質量％以下であると、臭素化ポリスチレンの熱安定性の低下及び溶融成形時の熱分解を低減し、ガス発生を抑制し熱による変色を抑制することができる。
【００３６】
＜難燃助剤＞
本発明のポリアミド組成物は、少量の難燃剤で薄肉での優れた難燃性を付与する観点から、前記臭素系難燃剤に加えて難燃助剤を含有することが好ましい。難燃助剤としては、例えば、三酸化アンチモン、五酸化アンチモン、アンチモン酸ナトリウム、酸化ナトリウム、酸化錫、錫酸亜鉛、酸化亜鉛、酸化鉄、水酸化マグネシウム、水酸化カルシウム、硼酸亜鉛、カオリンクレー、炭酸カルシウムなどを挙げることができる。これらの難燃助剤は、１種を単独で使用してもよいし、２種以上を併用することもできる。これらの難燃助剤は、シランカップリング剤、チタンカップリング剤などで処理されていてもよい。中でも、硼酸亜鉛、錫酸亜鉛が好ましく、錫酸亜鉛がより好ましい。
【００３７】
＜芳香族ビニル系共重合体（Ｃ）＞
本発明のポリアミド組成物は、芳香族ビニル系共重合体（Ｃ）（共重合体（Ｃ））を含有する。ここで当該共重合体（Ｃ）は、芳香族ビニル単位とα，β−不飽和ジカルボン酸無水物単位とを含み、該共重合体（Ｃ）のガラス転移温度が１４０℃以上である。
かかる芳香族ビニルは、芳香環とビニル基とを有する化合物であり、例えばスチレン、２−メチルスチレン、α−メチルスチレン、ｐ−メチルスチレンなどが挙げられる。中でも、スチレン、α−メチルスチレンが好ましく、スチレンがより好ましい。
α，β−不飽和ジカルボン酸無水物としては、無水マレイン酸、炭素数１以上３以下のアルキル基を有するモノアルキル無水マレイン酸、炭素数１以上３以下のアルキル基を有するジアルキル無水マレイン酸などが挙げられる。中でも無水マレイン酸及びモノアルキル無水マレイン酸からなる群より選ばれる少なくとも１種が好ましく、無水マレイン酸及び無水シトラコン酸からなる群より選ばれる少なくとも１種がより好ましく、無水マレイン酸がさらに好ましい。
【００３８】
共重合体（Ｃ）中のα，β−不飽和ジカルボン酸無水物単位の含有量は１８〜５０質量％が好ましい。α，β−不飽和ジカルボン酸無水物単位の含有量が１８質量％以上であると、共重合体（Ｃ）中のα，β−不飽和ジカルボン酸無水物単位がポリアミド（Ａ）のカルボキシル基末端又はアミノ基末端と反応することにより、ポリアミド組成物が高粘度化され、溶融張力が向上し、ドリップを抑制すると共に、更に該反応によりカルボキシル基末端量が低減されるため、高温下におけるポリアミド（Ａ）の分解も抑制され、薄肉での難燃性を向上させることができる。α，β−不飽和ジカルボン酸無水物単位の含有量が５０質量％以下であると、ポリアミド組成物の粘度が高くなり過ぎず、薄肉での高度な難燃性と優れた成形性とを両立できる。当該観点から、共重合体（Ｃ）中のα，β−不飽和ジカルボン酸無水物単位の含有量は、１９質量％以上がより好ましく、２０質量％以上がさらに好ましく、また、４０質量％以下がより好ましく、３０質量％以下がさらに好ましく、２８質量％以下がよりさらに好ましく、２５質量％以下が特に好ましい。共重合体（C）中のα，β−不飽和ジカルボン酸無水物単位の含有量の範囲としては、１８〜４０質量％がより好ましく、１９〜３０質量％がさらに好ましく、２０〜２８質量％がさらに好ましく、２０〜２５質量％が特に好ましい。
共重合体（Ｃ）は、更に芳香族ビニル単位及びα，β−不飽和ジカルボン酸無水物単位以外の構成単位を有してもよいが、共重合体（Ｃ）中の芳香族ビニル単位及びα，β−不飽和ジカルボン酸無水物単位の合計含有量は８０質量％以上が好ましく、９０質量％以上がより好ましく、１００質量％であることがさらに好ましい。
【００３９】
共重合体（Ｃ）のガラス転移温度は、薄肉での難燃性及び耐熱性の観点から、１４０℃以上であり、好ましくは１４５℃以上、より好ましくは１５０℃以上であり、そして、溶融成形する際のポリアミドの熱分解等を抑制する観点から、好ましくは２００℃以下、より好ましくは１８０℃以下、さらに好ましくは１６０℃以下である。共重合体（Ｃ）のガラス転移温度の範囲としては、１４０〜２００℃が好ましく、１４５〜１８０℃がより好ましく、１５０〜１６０℃が更に好ましい。共重合体（Ｃ）のガラス転移温度は、実施例に記載の方法により測定される。
共重合体（Ｃ）の重量平均分子量（Ｍｗ）は、薄肉での難燃性及び耐熱性の観点から、好ましくは１０，０００以上、より好ましくは２０，０００以上、さらに好ましくは３０，０００以上、よりさらに好ましくは４０，０００以上、特に好ましくは５０，０００以上であり、また、好ましくは５００，０００以下、より好ましくは４００，０００以下、さらに好ましくは３００，０００以下、特に好ましくは２００，０００以下である。共重合体（Ｃ）の重量平均分子量（Ｍｗ）の範囲としては、１０，０００〜５００，０００がより好ましく、２０，０００〜４００，０００がさらに好ましく、３０，０００〜３００，０００が特に好ましく、５０，０００〜２００，０００が最も好ましい。重量平均分子量（Ｍｗ）は、ゲル浸透クロマトグラフィー（ＧＰＣ）によりポリスチレン換算にて測定される。
共重合体（Ｃ）は、市販品でもよく、既知の方法によって合成されたものでもよい。また、芳香族ビニル単位とα，β−不飽和ジカルボン酸無水物単位との結合形態は、特に限定されず、ランダム重合、ブロック重合、グラフト重合のいずれの形態のものでもよいが、本発明の効果がより顕著に奏されることなどから、ランダム重合またはブロック重合の形態であることが好ましく、共重合体（Ｃ）は、芳香族ビニルとα，β−不飽和ジカルボン酸無水物とを反応させることにより得られたものであることが好ましい。
共重合体（Ｃ）の市販品としては、ＤＹＬＡＲＫシリーズ（商品名、ＮＯＶＡ  Ｃｈｅｍｉｃａｌｓ社製）、ＸＩＲＡＮシリーズ（商品名、Ｐｏｌｙｓｃｏｐｅ社製）などが挙げられる。
【００４０】
＜充填剤（Ｄ）＞
本発明のポリアミド組成物は、薄肉での難燃性、耐熱性、成形性及び機械的強度を向上させる点から、更に充填剤（Ｄ）を含有することが好ましい。
充填剤（Ｄ）としては、繊維状、平板状、針状、粉末状、クロス状などの各種形態を有するものを使用することができる。具体的には、ガラス繊維、炭素繊維、アラミド繊維、液晶ポリマー（ＬＣＰ）繊維、石膏繊維、黄銅繊維、セラミックス繊維、ボロンウィスカ繊維等の繊維状充填剤；ガラスフレーク、マイカ、タルク等の平板状充填剤；チタン酸カリウムウィスカー、ホウ酸アルミニウムウィスカー、炭酸カルシウムウィスカー、硫酸マグネシウムウィスカー、ワラストナイト、セピオライト、ゾノトライト、酸化亜鉛ウィスカー等の針状充填剤；シリカ、アルミナ、炭酸バリウム、炭酸マグネシウム、窒化アルミニウム、窒化ホウ素、チタン酸カリウム、酸化チタン、ケイ酸アルミニウム（カオリン、クレー、パイロフィライト、ベントナイト）、ケイ酸カルシウム、ケイ酸マグネシウム（アタパルジャイト）、ホウ酸アルミニウム、硫酸カルシウム、硫酸バリウム、硫酸マグネシウム、アスベスト、ガラスビーズ、カーボンブラック、グラファイト、カーボンナノチューブ、炭化ケイ素、セリサイト、ハイドロタルサイト、二硫化モリブデン、フェノール樹脂粒子、架橋スチレン系樹脂粒子、架橋アクリル系樹脂粒子等の粉末状充填剤；ガラスクロス等のクロス状充填剤などが挙げられる。これらは１種を単独で使用してもよいし、２種以上を併用してもよい。
これらの充填剤（Ｄ）の表面は、ポリアミド（Ａ）中への分散性を高める目的で、あるいはポリアミド（Ａ）との接着性を高める目的で、シランカップリング剤、チタンカップリング剤、アクリル樹脂、ウレタン樹脂、エポキシ樹脂等の高分子化合物、又はその他低分子化合物によって表面処理されていてもよい。
【００４１】
充填剤（Ｄ）の中でも、低コストであり、機械的強度が高い成形品が得られることから、繊維状充填剤及び針状充填剤からなる群より選ばれる少なくとも１種が好ましい。充填剤（Ｄ）は、高強度、低コストの観点からはガラス繊維が好ましく、表面平滑性の高い成形品が得られる観点からは針状充填剤が好ましい。充填剤（Ｄ）としてはガラス繊維、ワラストナイト、チタン酸カリウムウィスカー、炭酸カルシウムウィスカー及びホウ酸アルミニウムウィスカーからなる群より選ばれる少なくとも１種が好ましく、ガラス繊維及びワラストナイトからなる群より選ばれる少なくとも１種がより好ましく、ガラス繊維がさらに好ましい。
【００４２】
ガラス繊維の平均繊維長は、好ましくは１〜１０ｍｍ、より好ましくは１〜７ｍｍ、さらに好ましくは２〜４ｍｍである。また、ガラス繊維の平均繊維径は、機械的強度を得る観点から、好ましくは６〜２０μｍ、より好ましくは６〜１５μｍである。
ガラス繊維の平均繊維長及び平均繊維径は、電子顕微鏡法を用いた画像解析により任意に選択した４００本のガラス繊維の繊維長及び繊維径をそれぞれ測定し、それぞれの重量平均値により求めることができる。
また、ポリアミド組成物中、又は該ポリアミド組成物からなる成形品中における、ガラス繊維の平均繊維長及び平均繊維径は、例えば有機溶媒中でポリアミド組成物又は成形品を溶解させ、ガラス繊維を抽出し、上記と同様に電子顕微鏡法を用いた画像解析により求めることができる。
【００４３】
＜他の成分＞
本発明のポリアミド組成物は、必要に応じて、ポリテトラフルオロエチレン粉末等のドリップ防止剤；フェノール系、リン系等の酸化防止剤；ポリオレフィン系ワックス等の離型剤；光安定剤；着色剤；帯電防止剤；結晶核剤；可塑剤；滑剤などの、上記した以外の他の成分を更に含有することもできる。
【００４４】
＜ポリアミド組成物中の各成分の含有量＞
本発明のポリアミド組成物中のポリアミド（Ａ）の含有量は、好ましくは２０〜８０質量％である。ポリアミド（Ａ）の含有量が２０質量％以上であると、成形が容易であり、得られる成形品の耐熱性や機械的特性が良好であり、８０質量％以下であると難燃性が良好である。当該観点から、上記ポリアミド（Ａ）の含有量は、より好ましくは３０〜７０質量％、さらに好ましくは３５〜６０質量％である。
【００４５】
本発明のポリアミド組成物中の難燃剤（Ｂ）の含有量は、ポリアミド（Ａ）１００質量部に対して、１〜１００質量部が好ましい。難燃剤（Ｂ）の含有量が１質量部以上であると、難燃性が向上し、難燃剤（Ｂ）の含有量が１００質量部以下であると、得られるポリアミド組成物の機械的特性の低下を抑制することができる。当該観点から、難燃剤（Ｂ）の含有量は、ポリアミド（Ａ）１００質量部に対し、より好ましくは５〜９０質量部、さらに好ましくは１０〜７０質量部、よりさらに好ましくは２０〜６０質量部、特に好ましくは３０〜５５質量部である。
難燃助剤を用いる場合には、難燃助剤の含有量は、ポリアミド（Ａ）１００質量部に対して、０．１〜５０質量部が好ましく、１〜３０質量部がより好ましい。
【００４６】
本発明のポリアミド組成物中の共重合体（Ｃ）の含有量は、ポリアミド（Ａ）、難燃剤（Ｂ）及び共重合体（Ｃ）の合計含有量に対して、０．３〜２．０質量％である。ここで、共重合体（Ｃ）がポリアミドと反応した共重合体（Ｃ）の構成部分も、ポリアミド組成物中の共重合体（Ｃ）の含有量として、計算に加えることとする。共重合体（Ｃ）の含有量が０．３質量％以上であると、共重合体（Ｃ）中のα，β−不飽和ジカルボン酸無水物単位がポリアミド（Ａ）のカルボキシル基末端又はアミノ基末端と反応することにより、ポリアミド組成物が高粘度化され、溶融張力が向上し、ドリップを抑制すると共に、更に該反応によりカルボキシル基末端量が低減されるため、高温下におけるポリアミド（Ａ）の分解も抑制され、薄肉での難燃性を向上させることができる。また、共重合体（Ｃ）の含有量が２．０質量％以下であると、ポリアミド組成物の粘度が高くなり過ぎず、薄肉での高度な難燃性と優れた成形性とを両立できる。当該観点から、共重合体（Ｃ）の含有量は、ポリアミド（Ａ）、難燃剤（Ｂ）及び共重合体（Ｃ）の合計含有量に対して、好ましくは０．４質量％以上、より好ましくは０．５質量％以上、さらに好ましくは０．６質量％以上、よりさらに好ましくは０．７質量％以上、特に好ましくは１．０質量％以上、最も好ましくは１．３質量％以上であり、また、より好ましくは１．８質量％以下、さらに好ましくは１．７質量％以下、よりさらに好ましくは１．６質量％以下である。共重合体（Ｃ）の範囲としては、０．４〜２．０質量％が好ましく、０．５〜１．８質量％がより好ましく、０．６〜１．８質量％がさらに好ましく、０．７〜１．７質量％がよりさらに好ましく、１．０〜１．７質量％が特に好ましく、１．３〜１．６質量％が最も好ましい。
本発明のポリアミド組成物中のポリアミド（Ａ）、難燃剤（Ｂ）及び共重合体（Ｃ）の合計含有量は特に制限されないが、薄肉での難燃性、耐熱性及び成形性の観点から、好ましくは４０質量％以上、より好ましくは５０質量％以上、さらに好ましくは６０質量％以上である。
【００４７】
本発明のポリアミド組成物が充填剤（Ｄ）を含有する場合は、その含有量は、機械的強度が高い成形品を得る観点から、ポリアミド（Ａ）１００質量部に対して、好ましくは１〜１００質量部、より好ましくは５〜９０質量部、さらに好ましくは１０〜８０質量部である。
前述の他の成分を用いる場合、本発明のポリアミド組成物中の他の成分の含有量は、好ましくは３０質量％以下、より好ましくは２０質量％以下、さらに好ましくは１０質量％以下である。
【００４８】
本発明のポリアミド組成物は、上記した各成分を、公知の方法に従って混合することにより調製することができる。より具体的な調製方法としては、例えば、ポリアミド（Ａ）の縮重合反応時に各成分を添加する方法、ポリアミド（Ａ）と各成分をドライブレンドする方法、押出機を用いて各成分を溶融混錬する方法などが挙げられる。これらの中でも操作が容易であること、均一な組成物が得られることなどから、押出機を用いて各成分を溶融混錬する方法が好ましい。この際に用いられる押出機は２軸スクリュー型のものが好ましく、溶融混錬温度としては、分散性と樹脂劣化防止の両立の観点からポリアミド（Ａ）の融点より５℃高い温度から３７０℃以下の範囲内であることが好ましく、融点よりも１０℃〜２０℃高い温度範囲が更に好ましい。ポリアミド組成物の形態に特に制限はなく、例えばペレットとすることができる。
【００４９】
本発明のポリアミド組成物は、成形性が良好であり、射出成形、押出成形、プレス成形、ブロー成形、カレンダー成形、流延成形などの一般に熱可塑性樹脂組成物に対して採用される成形方法により、成形品を成形することができる。また上記の成形方法を組み合わせた成形方法を採用することもできる。特に、成形の容易さ、量産性、コストなどの面で射出成形が好ましい。また、本発明のポリアミド組成物と他のポリマーとを複合成形することもできる。さらに、本発明のポリアミド組成物を、金属からなる成形体や布帛などと複合化することも可能である。
【００５０】
本発明のポリアミド組成物において、ポリアミド（Ａ）の融点よりも２０℃高いシリンダー温度、射出圧力７４ＭＰａ、金型温度１４０℃の条件下、厚さ０．５ｍｍ、幅４０ｍｍの金型で該ポリアミド組成物の溶融物を射出成形したときの流動長は、４０ｍｍ以上であることが好ましい。これにより、薄肉での高い難燃性と優れた成形性とを両立することができる。当該観点から上記流動長は、４５ｍｍ以上がより好ましく、４８ｍｍ以上がさらに好ましく、５０ｍｍ以上がよりさらに好ましく、５３ｍｍ以上が特に好ましく、また、７０ｍｍ以下が好ましく、６５ｍｍ以下がより好ましく、６０ｍｍ以下がさらに好ましく、５６ｍｍ以下がよりさらに好ましく、５４ｍｍ以下、さらには５２ｍｍ以下であってもよい。
なお、前記流動長は、前記条件下、厚さ０．５ｍｍ、幅４０ｍｍの金型で試験片を５本作製した際における、得られた５本の試験片の流動長Ｌｎの平均値であり、具体的には実施例に記載の方法により測定される。
【００５１】
本発明のポリアミド組成物の温度３２０℃、荷重２．１６ｋｇにおけるメルトフローレート（ＭＦＲ）は、１５ｇ／１０分以下であることが好ましい。これにより、薄肉での高い難燃性と優れた成形性とを両立することができる。当該観点から、上記メルトフローレートは、１〜１３ｇ／１０分がより好ましく、２〜１０ｇ／１０分がさらに好ましく、３〜７ｇ／１０分がよりさらに好ましい。前記ＭＦＲは、ＪＩＳ  Ｋ  ７２１０−１：２０１４に準拠して、温度３２０℃、荷重２．１６ｋｇにて、標準ダイ（直径２．０９５ｍｍ、長さ８．０００ｍｍ）から流出する溶融樹脂量（ｇ／１０分）を測定することにより求めることができる。
【００５２】
［成形品］
本発明の成形品は、本発明のポリアミド組成物からなり、上述したような成形プロセスを経て、電気電子部品、自動車部品、産業部品、繊維、フィルム、シート、家庭用品、その他の任意の形状及び用途の各種成形品として使用することができる。
【００５３】
電気電子部品としては、例えばＦＰＣコネクタ、ＢｔｏＢコネクタ、カードコネクタ、ＳＭＴコネクタ（同軸コネクタ等）、メモリーカードコネクタ等のコネクタ；ＳＭＴリレー；ＳＭＴボビン；メモリーソケット、ＣＰＵソケット等のソケット；コマンドスイッチ、ＳＭＴスイッチ等のスイッチ；光ファイバー部品、光センサー等の光学部品；ＬＥＤリフレクタ等のＬＥＤ用途部品；太陽電池基板、ＬＥＤ実装基板、フレキシブルプリント配線板、樹脂成形回路基板等の電子基板などが挙げられる。
【００５４】
自動車部品としては、例えばサーモスタットハウジング、ラジエータータンク、ラジエーターホース、ウォーターアウトレット、ウォーターポンプハウジング、リアジョイント等の冷却部品；インタークーラータンク、インタークーラーケース、ターボダクトパイプ、ＥＧＲクーラーケース、レゾネーター、スロットルボディ、インテークマニホールド、テールパイプ等の吸排気系部品；燃料デリバリーパイプ、ガソリンタンク、クイックコネクタ、キャニスター、ポンプモジュール、燃料配管、オイルストレーナー、ロックナット、シール材等の燃料系部品；マウントブラケット、トルクロッド、シリンダヘッドカバー等の構造部品；ベアリングリテイナー、ギアテンショナー、ヘッドランプアクチュエータギア、スライドドアローラー、クラッチ周辺部品等の駆動系部品；エアブレーキチューブなどのブレーキ系統部品；エンジンルーム内のワイヤーハーネスコネクタ、モーター部品、センサー、ＡＢＳボビン、コンビネーションスイッチ、車載スイッチ等の車載電装部品；スライドドアダンパー、ドラミラーステイ、ドアミラーブラケット、インナーミラーステイ、ルーフレール、エンジンマウントブラケット、エアクリーナーのインレートパイプ、ドアチェッカー、プラチェーン、エンブレム、クリップ、ブレーカーカバー、カップホルダー、エアバック、フェンダー、スポイラー、ラジエーターサポート、ラジエーターグリル、ルーバー、エアスクープ、フードバルジ、バックドア、フューエルセンダーモジュール等の内外装部品などが挙げられる。
【００５５】
産業部品としては、例えばガスパイプ、油田採掘用パイプ、ホース、防蟻ケーブル（通信ケーブル、パスケーブルなど）、粉体塗装品の塗料部（水道管の内側コーティングなど）、海底油田パイプ、耐圧ホース、油圧チューブ、ペイント用チューブ、燃料ポンプ、セパレーター、スーパーチャージ用ダクト、バタフライバルブ、搬送機ローラー軸受、鉄道の枕木バネ受け、船外機エンジンカバー、発電機用エンジンカバー、灌漑用バルブ、大型開閉器（スイッチ）、漁網などのモノフィラメント（押出糸）などが挙げられる。
【００５６】
繊維としては、例えばエアバック基布、耐熱フィルター、補強繊維、ブラシ用ブリッスル、釣糸、タイヤコード、人工芝、絨毯、座席シート用繊維などが挙げられる。
【００５７】
フィルムやシートとしては、例えば耐熱マスキング用テープ、工業用テープ等の耐熱粘着テープ；カセットテープ、デジタルデータストレージ向けデータ保存用磁気テープ、ビデオテープ等の磁気テープ用材料；レトルト食品のパウチ、菓子の個包装、食肉加工品の包装等の食品包装材料；半導体パッケージ用の包装等の電子部品包装材料などが挙げられる。
【００５８】
中でも、本発明のポリアミド組成物は、特に薄肉部での難燃性、耐熱性及び成形性に優れるため、電気電子部品に好適に用いることができ、ＳＭＴ工程を含む電気電子部品、より具体的にはＳＭＴ対応のコネクタ、ＳＭＴリレー、ＳＭＴボビン、ソケット、コマンドスイッチ、ＳＭＴスイッチなどに好適に用いることができる。
【実施例】
【００５９】
以下、実施例及び比較例を用いて本発明をより詳細に説明するが、本発明は下記実施例に限定されるものではない。
なお、実施例及び比較例における各評価は、以下に示す方法に従って行った。【００６０】
（融点）
ポリアミド（Ａ）の融点は、メトラー・トレド（株）製の示差走査熱量分析装置「ＤＳＣ８２２」を使用して、窒素雰囲気下で、３０℃から３６０℃へ１０℃／分の速度で昇温した時に現れる融解ピークのピーク温度を融点（℃）とした。なお、融解ピークが複数ある場合は最も高温側の融解ピークのピーク温度を融点とした。【００６１】
（極限粘度［η］）
濃硫酸（濃度：98質量％）を溶媒として、溶液濃度ｃがそれぞれ０．０５、０．１、０．２、及び０．４ｇ／ｄｌとなるように調製したポリアミド（Ａ）の濃硫酸溶液（試料溶液）を準備し、３０℃の恒温槽中で、Ubellohde型粘度計を用いて溶媒の流下時間ｔ０と各濃度の試料溶液の流下時間ｔ１とを測定した。下記式によりインヘレント粘度（ηｉｎｈ）を算出し、インヘレント粘度（ηｉｎｈ）を濃度０に外挿した値をポリアミド（Ａ）の極限粘度［η］とした。
ηｉｎｈ（ｄｌ／ｇ）＝［ｌｎ（ｔ１／ｔ０）］／ｃ
［式中、ｔ０は溶媒の流下時間（秒）を表し、ｔ１は試料溶液の流下時間（秒）を表し、ｃは溶液濃度（ｇ／ｄｌ）を表す。］【００６２】
（ガラス転移温度）
共重合体（Ｃ）のガラス転移温度は、ＪＩＳ  Ｋ  ７１２１：１９８７に準拠した方法により測定した。【００６３】
（難燃性）
ＵＬ−９４規格の規定に準じて難燃性の評価を行った。
各実施例及び比較例で得られたポリアミド組成物を用い、ポリアミドの融点よりも約２０℃高いシリンダー温度で射出成形（金型温度：１４０℃）を行い、厚さ０．３ｍｍ、幅１３ｍｍ、長さ１２５ｍｍの試験片を得た。次いで、該試験片の上端をクランプで止めて試験片を垂直に固定し、下端に所定の炎を１０秒間当てて離し、試験片の燃焼時間（１回目）を測定した。消火したら直ちに再び下端に炎を当てて離し、試験片の燃焼時間（２回目）を測定した。試験片５個について同じ測定を繰り返し、１回目の燃焼時間のデータ５個と、２回目の燃焼時間のデータ５個の、計１０個のデータを得た。１０個のデータの合計をＴ、１０個のデータのうち最大値をＭとし、下記評価基準に従って評価した。
また、接炎中のドリップの有無を目視にて確認した。
〔評価基準〕
Ｖ−０：Ｔが５０秒以下、Ｍが１０秒以下で、クランプまで燃え上がらず、炎のついた溶融物が落ちても１２インチ下の木綿に着火しなかった。
Ｖ−１：Ｔが２５０秒以下、Ｍが３０秒以下で、クランプまで燃え上がらず、炎のついた溶融物が落ちても１２インチ下の木綿に着火しなかった。
Ｖ−２：Ｔが２５０秒以下、Ｍが３０秒以下で、クランプまで燃え上がらず、炎のついた溶融物が落ちて１２インチ下の木綿に着火した。【００６４】
（変形量）
難燃性評価を実施した試験片の長さの変形量を以下の方法で評価した。難燃性評価の際にドリップが発生した試験片は除き、ドリップが生じなかった試験片ｎ個の難燃性評価前後の長さを測定し、下記式にしたがって変形量を算出した。また、全ての試験片でドリップが生じた場合、変形量は×とした。変形量の数値が小さいほど難燃性に優れる。
変形量＝〔（難燃性評価後の試験片ｎ個の長さの合計）−（難燃性評価前の試験片ｎ個の長さの合計）〕／ｎ【００６５】
（成形性（流動長））
日精樹脂工業(株)製射出成型機UH-1000（型締め力80t）を用い、ポリアミド（Ａ）の融点よりも２０℃高いシリンダー温度、射出圧力７４ＭＰａ、金型温度１４０℃の条件下、厚さ０．５ｍｍ、幅４０ｍｍの金型で試験片を一本ずつ５本作製した。作製した５本の試験片の流動長Ｌｎの平均値を算出し、ポリアミド組成物の流動長とした。これを成形性の評価の指標とした。流動長の数値が高いほど成形性に優れ、流動長が４０ｍｍ以上であれば実用に供することができる。【００６６】
製造例１（ポリアミドＰＡ１の製造）
テレフタル酸７８８２．０ｇ、１，９−ノナンジアミン：２−メチル−１，８−オクタンジアミン＝８５：１５（モル比）のジアミン混合物７７４２．９ｇ、末端封止剤として安息香酸２８０．８ｇ、次亜リン酸ナトリウム一水和物１６．０ｇ、及び蒸留水４Ｌを、内容積４０Ｌのオートクレーブに入れ、窒素置換した。２時間かけて内部温度を２００℃に昇温した。この時、オートクレーブは２ＭＰａまで昇圧した。その後、内部温度２１５℃に保ち、水蒸気を徐々に抜いて圧力を２ＭＰａに保ちながら２時間反応させた。次いで、３０分かけて圧力を１．２ＭＰａまで下げ、プレポリマーを得た。このプレポリマーを６ｍｍ以下の大きさまで粉砕し、１２０℃、減圧下で１２時間乾燥した。これを温度２３０℃、圧力１３．３Ｐａの条件で１０時間固相重合し、融点３０６℃、極限粘度［η］＝０．９３ｄｌ／ｇのポリアミドＰＡ１を得た。【００６７】
実施例１〜９、比較例１〜２
ポリアミド（Ａ）、難燃剤（Ｂ）、共重合体（Ｃ）、充填剤（Ｄ）、難燃助剤、及び他の成分の配合組成が表１に示したようになるように、充填剤（Ｄ）以外の成分を、東芝機械（株）製の二軸押出機（スクリュー径２６ｍｍφ、Ｌ／Ｄ＝４６、回転数１５０ｒｐｍ、吐出量１０ｋｇ／ｈ）の最上流部のホッパーより供給し、また、充填剤（Ｄ）を、サイドフィーダーより供給して３２０℃にて溶融混練した。溶融混練されたポリアミド組成物をストランド状に押出し、冷却後、切断して、ポリアミド組成物のペレットを得た。得られたペレットを使用し、前記した方法に従って所定形状の試験片を作製し、各種物性を評価した。結果を表１に示す。【００６８】
なお、表１中に示す各成分は以下の通りである。
〔ポリアミド（Ａ）〕
・製造例１で得られたポリアミドＰＡ１
〔難燃剤（Ｂ）〕
・臭素系難燃剤Ｂ１：Ｃｈｅｍｔｕｒａ社製、商品名「Ｆｉｒｅｍａｓｔｅｒ  ＣＰ−４４ＨＦ」（グリシジルメタクリレート変性ポリ臭素化スチレン)
・リン系難燃剤Ｂ２：クラリアント社製、商品名「Ｅｘｏｌｉｔ  ＯＰ１２３０」
〔共重合体（Ｃ）〕
・共重合体Ｃ１：Ｐｏｌｙｓｃｏｐｅ社製、商品名「ＸＩＲＡＮ  ＳＺ  ２３１１０」（スチレン−無水マレイン酸共重合体、無水マレイン酸の含有量：２３質量％、ガラス転移温度：１５０℃、重量平均分子量（Ｍｗ）：１１０，０００）
・共重合体Ｃ２：Ｐｏｌｙｓｃｏｐｅ社製、商品名「ＸＩＲＡＮ  ＳＺ  ２８０６５」（スチレン−無水マレイン酸共重合体、無水マレイン酸の含有量：２８質量％、ガラス転移温度：１６５℃、重量平均分子量（Ｍｗ）：６５，０００）
・共重合体Ｃ３：Ｐｏｌｙｓｃｏｐｅ社製、商品名「ＸＩＲＡＮ  ＳＺ  ２６１８０」（スチレン−無水マレイン酸共重合体、無水マレイン酸の含有量：２６質量％、ガラス転移温度：１６０℃、重量平均分子量（Ｍｗ）：１８０，０００）
〔充填剤（Ｄ）〕
・充填剤Ｄ１：日東紡績（株）製、商品名「ＣＳ−３Ｇ−２２５Ｓ」（ガラス繊維、断面形状：丸型、平均繊維径：９．５μｍ、平均繊維長：３ｍｍ）
〔難燃助剤〕
・難燃助剤１：日本軽金属（株）製、商品名「Ｆｌａｍｔａｒｄ  Ｓ」（錫酸亜鉛）【００６９】
〔他の成分〕
・ドリップ防止剤：三井・デュポンフロロケミカル（株）製、商品名「６４０−Ｊ」（ポリテトラフルオロエチレン粉末）
・酸化防止剤：住友化学（株）製、商品名「Ｓｕｍｉｌｉｚｅｒ  ＧＡ−８０」（３，９−ビス｛１，１−ジメチル−２−〔β−（３−ｔ−ブチル−４−ヒドロキシ−５−メチルフェニル）プロピオニルオキシ〕エチル｝−２，４，８，１０−テトラオキサスピロ［５．５］ウンデカン）
・離型剤：三井化学（株）製、商品名「ハイワックス  ２００Ｐ」（ポリオレフィン系ワックス）
・結晶核剤：富士タルク工業（株）製、商品名「ＭＬ１１２」（タルク）【００７０】
【表１】
2020040191.tif 000002
＊１：ポリアミド（Ａ）、難燃剤（Ｂ）及び共重合体（Ｃ）の合計含有量に対する共重合体（Ｃ）の含有量を示す。
＊２：実施例１については、試験片５個のうちドリップが生じなかったものは３個であったため、変形量はドリップが生じなかった３個の試験片を用いて算出した。【００７１】
表１に示すとおり、本発明のポリアミド組成物によれば、薄肉での難燃性に優れる成形品を得ることができ、耐熱性及び成形性にも優れることがわかる。
【国際調査報告】
2020040191.tif 000003
2020040191.tif 000004
2020040191.tif 000005
2020040191.tif 000006